【手続補正書】
【提出日】平成17年10月5日(2005.10.5)
【手続補正１】
【補正対象書類名】明細書
【補正対象項目名】特許請求の範囲
【補正方法】変更
【補正の内容】
【特許請求の範囲】
【請求項１】エチレンテレフタレート単位を８５モル％以上含有するポリエチレンテレフタレート３０〜９０重量％と、プロピレンテレフタレート単位を８５モル％以上含有するポリプロピレンテレフタレート７０〜１０重量％との混合組成物からなる極限粘度が０．７０以上のポリエステルモノフィラメントを構成成分の少なくとも一部に含有するガットであって、式（Ｌ−ｌ）×１００／Ｌ（但し、式中のＬはガットの長径（ｍｍ）であり、ｌは短径（ｍｍ）である。）で求められる扁平率Ｆｒが３０％以下、下記式で求められる曲げ剛性指数Ｇｉが１２以上１８以下で、引張強度が３．０ｃＮ／ｄｔｅｘ以上６．０ｃＮ／ｄｔｅｘ以下、且つ結節強度が引張強度の６０％以上であることを特徴とするラケット用ガット。
【数１】
2004129934.tif 000001
（但し、式中Ｇはガットの曲げ剛性（ｍＮ）であり、φはガットの直径（ｍｍ）である。）
【請求項２】エチレンテレフタレート単位を８５モル％以上含有するポリエチレンテレフタレート３０〜９０重量％と、プロピレンテレフタレート単位を８５モル％以上含有するポリプロピレンテレフタレート７０〜１０重量％との混合組成物からなり、極限粘度が０．７０以上の混合組成物、を押出紡糸機のノズルから溶融押出し、２．０秒以内に４０℃以上８０℃以下の凝固浴に導いて急冷した後、４５℃以上１２０℃以下の温度で２．０倍以上３．５倍以下に第１段延伸を行い、次いで２段目以降の延伸を、前段延伸温度よりも高く２２０℃以下の温度で、後段延伸倍率以上前段延伸倍率以下の倍率となる条件で延伸し、最終延伸段階で全延伸倍率が５．０倍以上になるように２段以上の多段延伸をした後、得られたポリエステルモノフィラメントを構成成分の少なくとも一部に用い、常法にしたがいラケット用ガットに加工することを特徴とするラケット用ガットの製造方法。
【手続補正２】
【補正対象書類名】明細書
【補正対象項目名】００１７
【補正方法】変更
【補正の内容】
【００１７】
（但し、式中Ｇはガットの曲げ剛性（ｍＮ）であり、φはガットの直径（ｍｍ）である。）
また、本発明のラケット用ガットの製造方法は、エチレンテレフタレート単位を８５モル％以上含有するポリエチレンテレフタレート３０〜９０重量％と、プロピレンテレフタレート単位を８５モル％以上含有するポリプロピレンテレフタレート７０〜１０重量％との混合組成物からなり、極限粘度が０．７０以上の混合組成物、を押出紡糸機のノズルから溶融押出し、２．０秒以内に４０℃以上８０℃以下の凝固浴に導いて急冷した後、４５℃以上１２０℃以下の温度で２．０倍以上３．５倍以下に第１段延伸を行い、次いで２段目以降の延伸を、前段延伸温度よりも高く２２０℃以下の温度で、後段延伸倍率以上前段延伸倍率以下の倍率となる条件で延伸し、最終延伸段階で全延伸倍率が５．０倍以上になるように２段以上の多段延伸をした後、得られたポリエステルモノフィラメントを構成成分の少なくとも一部に用い、常法にしたがいラケット用ガットに加工することを特徴とする。
【手続補正３】
【補正対象書類名】明細書
【補正対象項目名】００１８
【補正方法】変更
【補正の内容】
【００１８】
なお、本発明でいう曲げ剛性指数Ｇｉとは、上記式で求められる数値であるが、式中のＧで示されるガットの曲げ剛性とは、具体的には図１に示すとおり、間隔１ｃｍに設置された２本のピン（各２ｍｍφの鋼線）に渡されたサンプルの中央をＪ字型フック（１ｍｍφの鋼線）で引上げてサンプルを折り曲げる時の最大折り曲げ力（単位：ｍＮ）を意味する。
【手続補正４】
【補正対象書類名】明細書
【補正対象項目名】００２６
【補正方法】変更
【補正の内容】
【００２６】
ＰＰＴの混合割合が上記の範囲を越える場合は、曲げ剛性指数Ｇｉが１２より低くなり、ＰＰＴ特有のストレッチバック性が発現して安定したボールコントロールが難しくなるばかりでなく、縦糸と横糸の交叉部がずれ易くなり、破断し易くなる傾向になるため好ましくない。
【手続補正５】
【補正対象書類名】明細書
【補正対象項目名】００２７
【補正方法】変更
【補正の内容】
【００２７】
逆にＰＰＴの混合割合が上記の範囲未満では、曲げ剛性指数Ｇｉが１８を越え、好ましいガット特性を欠くばかりか、フィブリル化を起こしガット寿命が短くなる傾向になるため好ましくない。このフィブリル化を起こし易くなる原因は明らかではないが、ＰＥＴリッチになるとＰＰＴの持つ優れた耐フィブリル性の効果が希薄になり、ＰＥＴのフィブリル化し易いという悪さをカバーしきれなくなるためであると考えられる。一方、ＰＥＴとＰＰＴの混合割合が適正の場合には、ＰＥＴ単独の場合に比べ耐フィブリル性が飛躍的に向上する。この理由については明確ではないが、紡糸工程で両素材が分子鎖レベルに溶け合うと共に、一部はエステル再分配反応を起こして共重合化されるためであると考えられる。
【手続補正６】
【補正対象書類名】明細書
【補正対象項目名】００２９
【補正方法】変更
【補正の内容】
【００２９】
本発明のラケット用ガットは、その偏平率Ｆｒが３０％以下、好ましくは２０％以下であり、且つ曲げ剛性指数Ｇｉが１２以上１８以下、好ましくは１３以上１７以下の範囲にあることが重要である。
【手続補正７】
【補正対象書類名】明細書
【補正対象項目名】００３０
【補正方法】変更
【補正の内容】
【００３０】
偏平率Ｆｒが３０％を越えると、曲げ剛性が不均一となり打球感が損なわれるばかりか、縦糸と横糸の交叉部で破断しやすくなってガット寿命が短くなる傾向になるため好ましくない。
【手続補正８】
【補正対象書類名】明細書
【補正対象項目名】００３１
【補正方法】変更
【補正の内容】
【００３１】
また、曲げ剛性指数Ｇｉが１８を越えると、反発力がなくなり、ボールを打つ際の力を相対的に大きくしなければならず、結果として肘などが大きな衝撃を受けることとなり好ましくない。したがって、曲げ剛性指数Ｇｉは低ければ低い程、反発性に優れるが、曲げ剛性指数Ｇｉが１２未満では、ボールコントロールが難しくなるばかりでなく、縦糸と横糸の交叉部がずれやすくなり、破断しやすくなる傾向になるため好ましくない。
【手続補正９】
【補正対象書類名】明細書
【補正対象項目名】００４３
【補正方法】変更
【補正の内容】
【００４３】
第２段目以降の延伸は、前段延伸より高い温度に設定し、２２０℃以下、特に１２０℃を越え２００℃以下の温度下で、後段延伸倍率以上前段延伸倍率以下の倍率となる条件で延伸される。この第２段目以降の延伸温度も第１段の延伸と同様に、低すぎると断糸しやすく、さらには剛直なポリエステルモノフィラメントとなるため好ましくない。逆に２２０℃を越えると延伸性は向上するものの、モノフィラメント表面がザラついて粗れたものとなりやすくなるため好ましくない。この理由については明らかではないが、延伸時にＰＰＴ成分が溶融するためであると考えられる。
【手続補正１０】
【補正対象書類名】明細書
【補正対象項目名】００４４
【補正方法】変更
【補正の内容】
【００４４】
また、延伸倍率が後段延伸倍率より小さ過ぎると、続いて行われる延伸の倍率が相対的に大きくなって、柔軟なポリエステルモノフィラメントが得られず、曲げ剛性指数Ｇｉが１８を越え、反発性、耐衝撃性に劣るものとなりやすくなるため好ましくない。一方、延伸倍率が前段延伸倍率より大きすぎると、断糸しやすい傾向になるばかりか、断糸に至らないまでも剛直なポリエステルモノフィラメントとなって、上記と同様に曲げ剛性指数Ｇｉが１８を越え、反発性、耐衝撃性に劣るものとなりやすくなるため好ましくない。
【手続補正１１】
【補正対象書類名】明細書
【補正対象項目名】００５５
【補正方法】変更
【補正の内容】
【００５５】
なお、以下に述べる実施例における各特性の測定、評価は次の基準にしたがって行った。
［偏平率Ｆｒおよび糸直径］
アンリツ（株）製レーザー外径測定機、ＫＬ１５１Ａでガットの長径、短径を計測し上記した式計算式（Ｌ−ｌ）×１００／Ｌで求めた。
［曲げ剛性指数］
上述した図１の方法にしたがって曲げ硬さを測定し、この測定値から上記式にしたがって求めた。
［引張強度、結節強度］
いずれもＪＩＳＬ１０１３標準時試験法で測定した（単位：ｃＮ／ｄｔｅｘ）。
［ガット特性の評価］
張設性については、ガット張り技能者が実張において、ナイロンガット並以上に良好：◎、ナイロンガットより劣る：×として評価した。
【手続補正１２】
【補正対象書類名】明細書
【補正対象項目名】００５９
【補正方法】変更
【補正の内容】
【００５９】
【表１】
2004129934.tif 000002
【手続補正１３】
【補正対象書類名】明細書
【補正対象項目名】図面の簡単な説明
【補正方法】変更
【補正の内容】
【図面の簡単な説明】
【図１】
図１は本発明のラケット用ガットの曲げ剛性測定方法の説明図である。
【包括委任状番号】  ０３１０３３１